溶液を撹拌しながら、硝酸銀を含む⽔溶液を滴下し、コア粒⼦に４２体積％のシェル（銀 層）で被覆してコアシェル粒⼦を作製した。その後、コアシェル粒⼦を⽔洗して乾燥した 。以上により、表１に⽰すコアシェル粒⼦を得た。 

【００７５】 

（２）熱伝導性組成物の作製  上記（１）で作製したコアシェル粒⼦３．０ｇと、シリコーンオイル（信越化学⼯業（ 株）製、ＫＦ−５４）０．５７ｇとを混合し、泡とり錬太郎を⽤いて２０００ｒｐｍで５ 分撹拌して、表２に⽰す熱伝導性組成物を作製した。得られた熱伝導性組成物の熱伝導度 と熱抵抗を表２に⽰す。 

【００７６】 

 ［⽐較例３］  上記実施例１の（２）熱伝導性組成物の作製において、熱伝導性フィラーとして、コア シェル粒⼦の代わりに、炭素繊維（三菱樹脂（株）製、ＨＭシリーズ）０．４２ｇと、シ リコーンオイル０．５７ｇとを混合したこと以外は、実施例１と同様にして、表２に⽰す 熱伝導性組成物を作製した。得られた熱伝導性組成物の熱伝導度と熱抵抗を表２に⽰す。 

【００７７】 

［⽐較例４］  上記実施例１の（２）熱伝導性組成物の作製において、熱伝導性フィラーとして、コア シェル粒⼦の代わりに、炭素繊維（三菱樹脂（株）製、ＨＭシリーズ）１．３ｇと、シリ コーンオイル０．５７ｇとを混合したこと以外は、実施例１と同様にして、表２に⽰す熱 伝導性組成物を作製した。得られた熱伝導性組成物の熱伝導度と熱抵抗を表２に⽰す。 

【００７８】 

［⽐較例５］  実施例１で使⽤したシリコーンオイル（信越化学⼯業（株）製、ＫＦ−５４）について 、熱伝導度と熱抵抗とを測定した。その結果を表２に⽰す。 

【００７９】 

